(57)【要約】【課題】本発明の目的は、ペリクルフレーム上の粘着層の内縁部が断面で見ると曲面であることによって発生するペリクル膜の引き攣れを防止できるペリクルフレーム及びペリクル膜の引き攣れがなく外観に優れたペリクルを提供することである。【解決手段】本発明は、ペリクル膜が設置される面について、内縁側から外縁側に向けて下がった傾斜面が設けられ、この傾斜面の外縁側終端からペリクル膜が設置される面の外縁にかけて平坦面が設けられている枠状のペリクルフレームである。また、このペリクルフレームのペリクル膜が設置される面について、傾斜面上及び平坦面上に接着層が設けられ、この接着層を介してペリクル膜が設置されているペリクルである。【選択図】図９
2020201517.tif 000002
【特許請求の範囲】
【請求項１】
ペリクルフレームの片側端面に設けられた接着層によりペリクル膜が接着されたペリクルであって、
前記ペリクル膜と前記接着層の実際に接着されている部分より前記接着層の内縁側に、前記接着層の凸状曲面部を有さないペリクル。
【請求項２】
ペリクルフレームの片側端面に設けられた接着層によりペリクル膜が接着されたペリクルであって、
前記接着層の内縁部において、前記ペリクル膜と前記接着層が隙間なく接着されているペリクル。
【請求項３】
ペリクルフレームの片側端面に設けられた接着層によりペリクル膜が接着されたペリクルであって、
前記ペリクル膜と前記接着層が引き攣れを起こす隙間がなく接着されているペリクル。
【請求項４】
前記ペリクル膜と前記接着層が引き攣れを起こす隙間がなく接着されている請求項１又は２に記載のペリクル。
【請求項５】
前記接着層が、その内縁側から外縁側に向けて下がった傾斜面を有する請求項１から４の何れかに記載のペリクル。
【請求項６】
前記傾斜面の内縁側始端における前記接着層の厚みが、前記傾斜面の外縁側終端における前記接着層の厚みよりも小さい請求項５に記載のペリクル。
【請求項７】
請求項１から６の何れかに記載のペリクルをフォトマスクに装着してなるペリクル付フォトマスク。
【請求項８】
請求項７記載のペリクル付フォトマスクを用いて露光することを特徴とする露光方法。
【請求項９】
請求項７記載のペリクル付フォトマスクを用いて露光する工程を有する半導体の製造方法。
【請求項１０】
請求項７記載のペリクル付フォトマスクを用いて露光する工程を有するディスプレイの製造方法。
【発明の詳細な説明】
【技術分野】
【０００１】
本発明は、半導体デバイス、液晶ディスプレイ、有機ＥＬディスプレイ等を製造する際にゴミ除けとして使用されるペリクルフレーム及びペリクルに関するものである。
【背景技術】
【０００２】
ＬＳＩ、超ＬＳＩなどの半導体製造や液晶ディスプレイ等の製造においては、半導体ウエハや液晶用原板に光を照射してパターンを形成するが、このときに用いるフォトマスクまたはレチクル（以下、単にフォトマスクと記述する）にゴミが付着していると、エッジががさついたものとなったり、下地が黒く汚れたりするなど、寸法、品質、外観が損なわれるという問題があった。
【０００３】
このため、これらの作業は通常クリーンルームで行われているが、それでもフォトマスクを常に清浄に保つことが難しいので、フォトマスク表面にゴミ除けとしてペリクルを貼り付けした後に露光を行っている。この場合、異物はフォトマスクの表面には直接付着せず、ペリクル上に付着するため、リソグラフィ時に焦点をフォトマスクのパターン上に合わせておけば、ペリクル上の異物は転写に無関係となる。
【０００４】
一般に、ペリクルは、アルミニウム、鋼、炭素鋼、ステンレス鋼、エンジニアリングプラスチックなどからなるペリクルフレームの片側端面に、光を良く透過させるニトロセルロース、酢酸セルロースあるいはフッ素樹脂などからなる透明なペリクル膜を設け、さらに、ペリクルフレームの反対側端面には、フォトマスクに装着するためのポリブテン樹脂、ポリ酢酸ビニル樹脂、アクリル樹脂、シリコーン樹脂等からなる粘着層及び粘着層の保護を目的としたセパレータを設けて構成される（特許文献１、２を参照）。
【先行技術文献】
【特許文献】
【０００５】
【特許文献１】特開２００５−３３８７２２号公報
【特許文献２】特開２００８−１７６１０２号公報
【発明の概要】
【発明が解決しようとする課題】
【０００６】
通常、ペリクル膜は、ペリクルフレームの面上に形成された接着層を介して設置される。ペリクルフレームの面上に塗布された接着剤は、その表面張力とペリクルフレームの表面状態から決定される接触角で盛り上がり、凸形状となる。この凸形状が顕著であると、凸形状の頂点付近のみがペリクル膜に接触するため、接着面積が小さくペリクル膜との接着力が弱くなるという問題がある。
【０００７】
また、接着層の内縁部は、断面で見ると曲面になるため、この領域にペリクル膜が接着すると、図１１、図１２に示すが如く膜が引き攣れた微小なシワが生じ、外観上の問題となることもある。特に、液晶、有機ＥＬなどディスプレイ等の製造に用いられる大型のペリクルでは、フレーム幅が広く、膜接着層も厚いため、この問題は顕著に現れる。
【０００８】
そのため、ペリクル膜を設置するための接着層はできるだけ平坦になるように塗布をする必要があり、特許文献１では、ペリクルフレーム表面に溝を設けて接着層の形状を制御する方法を提案している。また、特許文献２では、比較的低粘度の接着剤を用いて、毛細管現象を利用して接着層の高さを抑制しつつ、幅広のペリクルフレームに塗布する方法を提案している。
【０００９】
特許文献１及び２に記載の方法は、膜接着層の頂点を低くすることができ、ペリクル膜との接着面積の確保という点では十分に問題を解決することができる。しかしながら、表面張力により形成される接着層の内縁部の曲面を完全に解消するには至らず、膜接着層の内縁付近で発生するペリクル膜の引き攣れについては、必ずしも完全に解決できていない。
【００１０】
また、特許文献１に記載の方法では、塗布する接着剤量が少なくなった場合には、膜接着層の表面が凹状になってしまい、ペリクル膜との間にエアだまりができ、接着が困難になるという問題もある。
【００１１】
そこで、本発明は、上記のような問題に鑑みてなされたものであり、膜接着層の内縁部が断面で見ると曲面となることによって発生するペリクル膜の引き攣れを防止できるペリクルフレーム及びペリクル膜の引き攣れがなく外観に優れたペリクルを提供することを目的とするものである。
【課題を解決するための手段】
【００１２】
本発明のペリクルフレーム及びペリクルは、次のとおりのものである。
（１）枠状のペリクルフレームであって、ペリクル膜が設置される面について、内縁側から外縁側に向けて下がった傾斜面が設けられ、この傾斜面の外縁側終端からペリクル膜が設置される面の外縁にかけて平坦面が設けられていることを特徴とするペリクルフレーム。
（２）前記傾斜面は、前記ペリクル膜が設置される面の全周にわたって設けられていることを特徴とする請求項１に記載のペリクルフレーム。
（３）前記傾斜面の幅は、前記ペリクル膜が設置される面の幅の５０％以下であることを特徴とする請求項１又は２に記載のペリクルフレーム。
（４）前記傾斜面と前記平坦面に対して垂直な面とのなす角度が、６０〜８９°であることを特徴とする請求項１から３の何れかに記載のペリクルフレーム。
（５）前記傾斜面の内縁側始端は、前記ペリクル膜が設置される面の内縁から０．２ｍｍ以内に位置することを特徴とする請求項１から４の何れかに記載のペリクルフレーム。
（６）前記傾斜面の内縁側始端は、前記ペリクル膜が設置される面の内縁であることを特徴とする請求項１から５の何れかに記載のペリクルフレーム。
（７）前記傾斜面の幅は、０．３〜３ｍｍであることを特徴とする請求項１から６の何れかに記載のペリクルフレーム。
（８）前記傾斜面の高さは、０．０３〜０．３ｍｍであることを特徴とする請求項１から７の何れかに記載のペリクルフレーム。
（９）前記傾斜面は、平面から構成されていることを特徴とする請求項１から８の何れかに記載のペリクルフレーム。
（１０）前記傾斜面は、曲面から構成されていることを特徴とする請求項１から８の何れかに記載のペリクルフレーム。
（１１）請求項１から１０の何れかに記載のペリクルフレームを含んで構成されるペリクルであって、前記ペリクルフレームの前記ペリクル膜が設置される面について、前記傾斜面上及び前記平坦面上に接着層が設けられ、接着層を介して前記ペリクル膜が設置されていることを特徴とするペリクル。
（１２）枠状のペリクルフレームに接着層を介してペリクル膜が設置されているペリクルであって、前記接着層のペリクル膜接着面について、該ペリクル膜接着面の内縁側から外縁側に向けて下がった傾斜面が設けられ、該傾斜面の内縁側始端における前記接着層の厚みは、前記傾斜面の外縁側終端における前記接着層の厚みよりも小さいことを特徴とするペリクル。
【発明の効果】
【００１３】
本発明によれば、膜接着層近傍のペリクル膜に引き攣れが発生せず、外観に優れたペリクルを得ることができる。
【図面の簡単な説明】
【００１４】
【図１】本発明によるペリクルフレームの一実施形態を説明する平面図である。
【図２】本発明によるペリクルフレームの一実施形態を説明する図であって、図１中Ａ−Ａ断面図である。
【図３】本発明によるペリクルフレームの一実施形態を説明する図であって、図１中Ｂ−Ｂ断面図である。
【図４】本発明によるペリクルフレームの一実施形態を説明する図であって、図２中Ｃ部の拡大図である。
【図５】本発明によるペリクルフレームの一実施形態を説明する断面図である。
【図６】本発明によるペリクルフレームの一実施形態を説明する断面図である。
【図７】本発明によるペリクルフレームの一実施形態を説明する斜視図である。
【図８】本発明によるペリクルの一実施形態を説明する斜視図である。
【図９】本発明によるペリクルの一実施形態を説明する拡大断面図である。
【図１０】本発明によるペリクルの一実施形態を説明する断面図であって、接着剤塗付工程を示す。
【図１１】従来例（比較例）のペリクルを説明する斜視図である。
【図１２】従来例（比較例）のペリクルフレームの内縁付近を説明する斜視図である。
【図１３】従来例（比較例）のペリクルを説明する断面図である。
【図１４】従来例（比較例）のペリクルフレームを説明する断面図である。
【発明を実施するための形態】
【００１５】
以下、本発明の実施形態について図面を参照しながら具体的に説明するが、本発明はこれらに限定されるものではない。
【００１６】
本発明は、全ての大きさ、用途のペリクルに対して適用することができるが、特には、辺幅が５ｍｍを超えるような、主としてディスプレイ製造用途で用いられる大型のペリクルに適用した場合に効果が大きい。大型で、ペリクルフレームの幅が大きいペリクルでは膜接着層も厚くなり、ペリクル膜が引き攣れた際の外観悪化も顕著なためである。
【００１７】
図１〜４に本発明によるペリクルフレームの一実施形態を示す。図１は平面図、図２は図１中Ａ−Ａ断面図、図３は図１中Ｂ−Ｂ断面図、図４は図２中Ｃ部の拡大図である。
【００１８】
枠状のペリクルフレーム１１のペリクル膜が設置される面（膜接着面）１２に、内縁側から外縁側に向けて下がった傾斜面１２ａが設けられ、傾斜面の外縁側終端ｂからペリクル膜が設置される面の外縁にかけて平坦面１２ｂが設けられている。ここでは、傾斜面１２ａは、ペリクル膜が設置される面の全周にわたって設けられている。
【００１９】
次に、傾斜面１２ａの高さｈ、傾斜角α、幅ｗについて詳述するが、以下に挙げる数値は、適用するペリクルフレームの幅ならびに使用する膜接着剤の粘度、塗布量、乾燥速度などの性状に応じて適宜決定されるものである。
【００２０】
傾斜面１２ａの幅ｗは、ペリクルフレーム１１の膜接着面１２の幅Ｗの５０％以下とすることが好ましい。このようにすれば、ペリクルをフォトマスクに装着する際の加圧領域として用いる平坦面１２ｂの領域を十分に確保することができる。そのため、平坦面１２ｂの幅ｗ´は、ペリクルフレーム１１の膜接着面１２の幅Ｗの５０％以上とすることが好ましく、これにより、半導体製造用の小型のペリクルでは１ｍｍ以上、ディスプレイ製造用の大型のペリクルでは２ｍｍ以上あれば、加圧領域として十分使用することができる。
【００２１】
傾斜面１２ａは平坦面１２ｂに対して突出しており、対面のマスク粘着面１３と平行ではないため、ペリクルをフォトマスクに装着する際に、傾斜面１２ａの領域を加圧すると位置ずれや貼り付け不良を起こす懸念がある。このため、平坦面１２ｂは、ペリクルをフォトマスクに装着する際の加圧領域として用いるため、ペリクルフレームのフォトマスクに装着する面（マスク粘着面）１３と平行になっていることが好ましい。
【００２２】
傾斜面１２ａと平坦面１２ｂに対して垂直な面１４とのなす角度（傾斜角）αは、６０〜８９°であることが好ましく、８０〜８７°であることがより好ましい。傾斜角αが８９°を超えると、ペリクル膜の引き攣れ防止効果を十分に発揮することができない。傾斜角αは、小さいほど膜接着層の内縁を鋭くする効果が大きくなり、それに従って、ペリクル膜の内縁外観も向上する。しかし、傾斜角αが６０°未満になると、鋭利な縁部が接着したペリクル膜に損傷を与える懸念があるうえ、ペリクルフレームの製造時や取扱時にバリや欠損を生じやすくなり、また、ペリクル製造時にペリクル膜をエアの巻き込みなく膜接着層に接着することが難しくなる。
【００２３】
傾斜面１２ａは、設計、加工のしやすさから図４に示すように一つの平面で構成されていることが好ましいが、図５（ｂ）に示すように二つ以上の平面５２、５３から構成されていてもよい。また、図５（ａ）に示すように曲面５１で構成されていてもよい。これらの場合、二つ以上の平面及び曲面は、凹面を構成することが好ましく、傾斜面と平坦面との境界を目立たなくすることができる。
なお、傾斜面を曲面で構成した場合、傾斜角αは、内縁側始端ａにおける傾斜面（曲面）５１の接線５４と平坦面に対して垂直な面とのなす角度である。また、傾斜面を二つ以上の平面で構成した場合、傾斜角αは、内縁側始端ａを含む面５２と平坦面に対して垂直な面とのなす角度である。
【００２４】
また、傾斜面の内縁側始端ａは、設計、加工のしやすさからペリクルフレーム１１の膜接着面の内縁と一致することが好ましいが、図６（ａ）、図６（ｂ）に示されるように、内縁側始端ａから膜接着面の内縁にかけて平面部６１や外縁側から内縁側に向けて下がった傾斜面（逆傾斜面）６２を設けてもよい。このような平面部６１や逆傾斜面６２を設ければ、内縁側始端ａを頂点とする角の角度を大きくすることができるため、ペリクルフレームの加工上、バリ、カエリ、欠損等の発生を防止することができる。
なお、傾斜面の内縁側始端ａは、ペリクル膜が設置される面の内縁から０．２ｍｍ以内に位置するようにすることが好ましい。
【００２５】
傾斜面１２ａを図４に示すような一つの平面で構成する場合、傾斜角αは、傾斜面１２ａの幅ｗと高さｈによって決定される。幅ｗが小さいほど、また、高さｈが大きいほど、傾斜角αは小さくなり、より確実なペリクル膜の引き攣れ防止効果を期待できる。
【００２６】
一方で、ペリクルは使用する露光装置の仕様によって、全体の高さが決められているため、傾斜面１２ａの高さｈが大きくなるほど、ペリクルフレーム本体部の高さＨが小さくなる。その結果、ペリクルフレームの断面積が減少し、剛性、強度が低下する。また、高さｈが大きくなるほど、ペリクル膜をエアの巻き込みなく膜接着層に接着することが難しくなる。そのため、傾斜面１２ａの高さｈは、ペリクルフレーム全体の高さ（ｈ＋Ｈ）の０．５〜５％とすることが好ましい。また、０．０３〜０．３ｍｍの範囲とすることが好ましく、０．０５〜０．１５ｍｍの範囲とすることがより好ましい。
【００２７】
また、傾斜面１２ａの幅ｗを大きくした場合には、傾斜角αを所望の範囲にするためには傾斜面１２ａの高さｈを大きくする必要があり、前述のように外観及び使用上の問題となる場合がある。そのため、傾斜面１２ａの幅ｗは、０．３〜３ｍｍの範囲とすることが好ましく、０．５〜１．５ｍｍの範囲とすることがより好ましい。
【００２８】
また、特に、ディスプレイ用途で用いる大型のペリクルとして、長辺と短辺のペリクルフレーム幅が違っているものも多く使用されているが、その場合は、長辺、短辺とも傾斜面１２ａは同じ寸法、形状とした方が好ましい。同一寸法、形状とすることで、傾斜面１２ａは機械加工で製作する際に好都合となり、また、角部の接続形状の外観を滑らかにすることができる。図７はペリクルフレーム１１の角部分を示したもので、このように幅の異なる辺、角部も含めて傾斜面１２ａは一様に形成されることが良い。
【００２９】
本発明で用いるペリクルフレーム１１の材質は、一般的なアルミニウム合金の他に、マグネシウム合金、鋼、炭素鋼、ステンレス鋼、インバー、ＳｉＮ、ＳｉＣなどのセラミックス、エンジニアリングプラスチック、ＣＦＲＰなどの繊維強化プラスチックを用いることができる。製造方法としては、金属系材質の場合は、板材やパイプ材からの機械切削加工が最も好ましいが、コスト削減のために棒状材の組立、ダイカストやロストワックスなどの鋳造品からの製造とすることもできる。また、プラスチック系材質を用いた場合は、板材からの機械切削加工の他に、射出成型を利用することもできる。
【００３０】
図８は、上記したペリクルフレーム１１を使用してペリクル８０を構成した一実施形態を示す斜視図で、図９は長辺の断面拡大図である。ペリクルフレーム１１は、必要に応じて、ペリクル内外を通気させるための通気孔８４や、製造や貼り付け時のハンドリングに用いる、治具孔８５や溝８６を設けることもできる。また、マスク粘着層８３が設けられるマスク粘着面１３においては、マスク粘着層８３の形状や幅を制御する目的で段差や面取り、溝（図示しない）を設けることもできる。
【００３１】
ペリクルフレーム１１の枠状をなす膜接着面１２には膜接着層８２が設けられ、そこにペリクル膜８１が接着されている。また、その対面となるマスク粘着面１３にはマスク粘着層８３が設けられており、その表面には粘着層の保護のため、必要に応じてＰＥＴなどの厚さ０．５ｍｍ以下のフィルムにシリコーン系あるいはフッ素系の離型剤を塗工したセパレータ８８が設けられる。さらに、ペリクルフレーム１１の側面に設けられた通気孔８４は、内部への塵埃の侵入を防ぐためＰＴＦＥなどの多孔質膜からなるシート状のフィルタ８７が粘着層（図示しない）を介して取り付けられている。
【００３２】
膜接着層８２は、アクリル系接着剤、フッ素系接着剤、シリコーン系接着剤など公知のものを用いることができる。これら接着剤を適当な溶媒で希釈するなどして粘度を調整し、所望の厚さとなる液量でペリクルフレーム１１の一面である膜接着面１２上に塗布する。塗布手段は、エア加圧式ディスペンサなど公知のものを利用することができる。膜接着層８２の厚みは、接着力や接着のしやすさ、外観から決定する必要があるが、一例として、２０〜３００μｍの範囲が好ましい。
【００３３】
図１０は、膜接着層８２を形成した際の状態を示すものである。接着剤塗布直後は、図１０（ａ）のように傾斜面１２ａは接着剤に埋没している。その後、図１０（ｂ）のように溶媒の乾燥が進むにつれて接着剤が傾斜面１２ａに沿って収縮して傾斜面１２ａの内縁側始端ａが露わになる。そして、最終的には図１０（ｃ）のように、傾斜面１２ａの内縁側始端ａにおける膜接着層８２の厚みが傾斜面１２ａの外縁側終端ｂにおける接着層の厚みよりも小さく（薄く）、膜接着層８２の表面張力により生じる曲面の影響を無視できる程度まで薄く形成される。このとき、接着層のペリクル膜８１と接する面（膜接着面）９２は、内縁側から外縁側に向けて下がった傾斜面９２ａを有する。
【００３４】
そして、傾斜面１２ａの内縁側始端ａにおける膜接着層８２の厚みが薄い場合は、図１３に示すような曲面部１１２ａの如きペリクル膜１１９に沿った方向の接着面が膜接着層８２に形成されることがないため、ペリクル膜８１が部分的に接着する余地が膜接着層８２に存在しないので、従来例の図１３（ａ）に示すようなペリクル膜８１が部分的に接触、接着して、引き攣れを発生させる事態を防止することができる。
【００３５】
膜接着面９２の傾斜面９２ａの内縁側始端は、ペリクルフレーム１１の膜接着面１２の内縁と必ずしも一致する必要はないが、膜接着層８２の内縁側始端と一致することが好ましい。何故なら、図１０（ｃ）に示す膜接着層８２が膜接着面９２の傾斜面９２ａの内縁側始端よりも内縁側にまで形成された場合、接着層の形状にもよるが、ペリクル膜の引き攣れが発生してしまう場合があるからである。
【００３６】
もっとも、図４及び図５に示すようなペリクルフレーム１１では、膜接着層８２が膜接着面９２の傾斜面９２ａの内縁側始端よりも内縁側にまで形成されることは殆ど考えられないが、特に図６（ｂ）に示すようなペリクルフレーム１１では、逆傾斜面６２に膜接着層８２が形成される場合が想定される。この場合、膜接着層８２が傾斜面９２ａの内縁側始端ａよりも内縁側にまで形成されると、この内縁側の膜接着層８２が図１３（ａ）、（ｂ）に示すような曲面部１１２ａを形成して、ペリクル膜８１の引き攣れの原因となることがある。また、図６（ａ）に示すようなペリクルフレーム１１でも、膜接着層８２が内縁の平面部６１にまで形成されると、同様にペリクル膜８１の引き攣れが発生する恐れがあるが、平面部６１が広すぎず狭ければ、膜接着層８２が内縁側にまで形成されたとしても、ペリクル膜８１が部分的に接着する余地を確保できないため、ペリクル膜８１の引き攣れは殆ど発生しないため特に問題はない。
【００３７】
したがって、図６（ａ）、図６（ｂ）に示すようなペリクルフレーム１１の形状の場合、平面部６１や逆傾斜部６２には接着層を設けない方が好ましいが、平面部６１や逆傾斜部６２の幅が十分に狭く、逆傾斜部６２の勾配が小さい場合などはこの限りではない。
【００３８】
ペリクル膜８１はスピンコート法、スリットコート法など公知の方法を用いてセルロース系樹脂、フッ素系樹脂などの膜材料溶液を平滑基板上に塗布し、乾燥固化させて製造した、例えば０．１〜１０μｍ程度の厚さのものを用いることができる。
【００３９】
マスク粘着層８３の材質としては、アクリル系樹脂、ポリブテン樹脂、ＳＥＢＳ、シリコーン樹脂など公知のものを用いることができ、膜接着層８２と同様、必要に応じて適当な溶媒で希釈し、エア加圧式ディスペンサ等を用いてマスク粘着面１３上に塗布することが良い。マスク粘着層８３の形状は、図９に示すように、マスク粘着面１３の一部の領域だけに設けるほかに、複数列で設けるか、あるいは全面に形成しても良い。また、その断面形状は、凸状としても良いし、マスク粘着層８３の高さの調整と、平坦度を向上させるために平面への潰し加工を施すことも良い。
【００４０】
そして、上記のように構成したペリクルは、図９に示すように膜接着層８２の内縁側に表面張力により形成される凸形状の曲面が殆ど形成されないか、又は曲面が形成されたとしてもその影響を無視できる程度であるため、ペリクル膜８１は膜接着層８２の内縁まで、隙間なく完全に接着され、ペリクル膜８１が膜接着層８２に引っ張られて引き攣れることがない。その結果、ペリクルフレーム１１の内縁付近においてペリクル膜８１の外観が極めて向上する。
【実施例】
【００４１】
〈実施例１〉
以下、実施例を示して本発明をより具体的に説明する。
【００４２】
図１、図２、図３及び図４に示したペリクルフレームを用いて作製した、ペリクルの斜視図と断面図を図８、図９に示す。
【００４３】
ペリクルフレーム１１は、５０００系アルミニウム合金を用いて機械加工により作製し、黒色アルマイト処理を施した。このとき、ペリクルフレーム１１の寸法は外寸７５６×９３７．５ｍｍ、内寸７４０×９２５．５ｍｍ、高さ５．８ｍｍとした。ペリクル膜が設置される面（膜接着面）１２には、全周にわたって、内縁側から外縁側に向けて下がった傾斜面１２ａを設け、傾斜面１２ａの外縁側終端ｂからペリクル膜が設置される面の外縁にかけて平坦面１２ｂを形成した。
【００４４】
傾斜面１２ａは、幅ｗ＝１ｍｍ、高さｈ＝０．１ｍｍとし、傾斜角αは約８４．３°、平坦面の幅は長辺７ｍｍ、短辺５ｍｍとした。なお、傾斜面１２ａの内縁側始端ａは、膜接着面の内縁に一致している。このペリクルフレーム１１をクラス１０のクリーンルームに搬入し、界面活性剤と純水で洗浄し、完全に乾燥させた。
【００４５】
このペリクルフレーム１１に対して、マスク粘着面１３上にトルエンで希釈したシリコーン粘着剤（信越化学工業（株）製）をエア加圧式ディスペンサにより塗布し、マスク粘着層８３を形成した。また、膜接着面１２上には、ペリクル膜接着剤としてシリコーン粘着剤（信越化学工業（株）製）を厚さ約８０μｍとなるようにエア加圧式ディスペンサで塗布し、膜接着層８２を形成した。そして、１２０℃以上に加熱を行い、溶媒を完全に除去するとともに、シリコーン粘着剤を加熱キュアさせた。
【００４６】
膜接着層８２は、図９及び図１０（ｃ）に示されるような断面形状となり、傾斜面１２ａの内縁側始端ａにおける膜接着層８２の厚みは、傾斜面の外縁側終端ｂにおける膜接着層８２の厚みよりも小さくなった。このとき、膜接着層８２のペリクル膜と接する面（膜接着面）９２は、内縁側から外縁側に向けて下がった傾斜面９２ａを有している。また、膜接着面９２の傾斜面９２ａの内縁側始端は、膜接着層８２の内縁側始端と一致している。
【００４７】
その後、マスク粘着層８３の表面には、表面保護のため、厚さ０．１２５ｍｍのＰＥＴフィルムに離型剤を塗布し、フレーム１１の外形と略同形に切り抜き加工したセパレータ８８を取り付けた。さらに、ペリクルフレーム１１側面に設けられた通気孔８４の外側にはＰＴＦＥ多孔質膜からなる防塵フィルタ８７をアクリル粘着層(図示しない)を介して取り付けた。
【００４８】
最後に、平滑に研磨された石英ガラス基板上にフッ素系ポリマー(旭硝子(株)製)をスリットコート法により成膜し、乾燥、剥離して得た厚さ約２．２μｍのペリクル膜８１を膜接着層８２を介して貼り付け、ペリクル８０を完成させた。
【００４９】
完成したペリクル８０を観察したところ、膜接着層８２は図９に示す如く、膜接着面１２を完全に覆うように形成されているとともに、ペリクルフレーム１１の傾斜面１２ａの内縁側始端ａに向かうほど、その厚さが薄くなり、内縁側始端ａ付近では極めて薄く、エッジの切り立った断面形状となっていた。
【００５０】
そして、このペリクル８０について、ペリクル膜８１のペリクルフレーム近傍を観察したところ、ペリクルフレーム１１の内縁全周にわたって、膜接着層８２にペリクル膜８１の未接着領域はほとんど観察されなかった。また、輸送中の振動を想定して、エアブローによりペリクル膜８１を振動させてみたが、ペリクル膜８１に局所的なシワ、引き攣れは観察されず、良好な外観が保たれていた。
【００５１】
〈比較例１〉
比較例１として、前記実施例１と同一寸法であり、断面形状だけが異なるペリクルフレーム１１１を用いて図１１に示すペリクル１１０を作製した。使用したペリクルフレーム１１１を除き、製造工程、条件は全て実施例１と同一とした。このとき用いたペリクルフレーム１１１の断面形状は図１４に示すようになっており、前記実施例１にあるようなペリクルフレーム１１の内縁付近の突起はなく、矩形断面となっている。
【００５２】
完成したペリクル１１０のペリクル膜１１９には、ペリクルフレーム１１１の内縁付近に図１２に拡大図を示すような微小な膜の引き攣れ１２０が所々発生していた。また、ペリクル１１０の断面は、膜の引き攣れ１２０が生じている所は図１３（ａ）のようになっており、一方、引き攣れ１２０が生じていない所は図１３（ｂ）のようになっていた。
【００５３】
また、ペリクル膜接着層１１２はほぼ均一な厚さに形成されていたが、接着層の表面張力の働きにより、内縁付近には凸状の曲面部１１２ａが生じていた。そして、ペリクル膜１１９の弛みが大きい領域や、工程間の搬送に伴ってペリクル膜１１９が揺れた際に、曲面部１１２ａにペリクル膜１１９が接触、接着し、引き攣れ１２０が発生したものと推察される。そして、これは外観を悪くするため好ましいものではなかった。
【符号の説明】
【００５４】
１１  ペリクルフレーム
１２  膜接着面
１２ａ  傾斜面
１２ｂ  平坦面
１３  マスク粘着面
１４  平坦面に対して垂直な面
５１  曲面
５２  傾斜面
５３  傾斜面
６１  平面部
６２  逆傾斜面
８０  ペリクル
８１  ペリクル膜
８２  膜接着層
８３  マスク粘着層
８４  通気孔
８５  治具孔
８６  溝
８７  フィルタ
８８  セパレータ
９２  膜接着層の膜接着面
９２ａ  膜接着面の傾斜面
９２ｂ  膜接着面の平坦面
１１０  ペリクル
１１１  ペリクルフレーム
１１２  膜接着層
１１２ａ  曲面部
１１３  マスク粘着層
１１４  通気孔
１１５  治具孔
１１６  溝
１１７  フィルタ
１１８  セパレータ
１１９  ペリクル膜
１２０  引き攣れ部
ａ  傾斜面の内縁側始端
ｂ  傾斜面の外縁側終端
ｗ  傾斜面の幅
ｗ´平坦面の幅
ｈ  傾斜面の高さ
α  傾斜面の角度
Ｗ  ペリクルフレームの膜接着面の幅
Ｈ  ペリクルフレーム本体部の高さ
【図１】
2020201517.tif 000003
【図２】
2020201517.tif 000004
【図３】
2020201517.tif 000005
【図４】
2020201517.tif 000006
【図５】
2020201517.tif 000007
【図６】
2020201517.tif 000008
【図７】
2020201517.tif 000009
【図８】
2020201517.tif 000010
【図９】
2020201517.tif 000011
【図１０】
2020201517.tif 000012
【図１１】
2020201517.tif 000013
【図１２】
2020201517.tif 000014
【図１３】
2020201517.tif 000015
【図１４】
2020201517.tif 000016